(57)【要約】【課題】土構造物の強度や靱性を十分に向上させることができる改質土を提供する。【解決手段】改質土は、盛土４など土構造物５用の土１３と、セメント１４と、木材１７を原料としてそれぞれが細長く延びるよう形成された木質細長片１５とを含有する。木質細長片１５の平均的な寸法を、断面積Ｓが０．０１〜１０．０ｍｍ２、長さＬが１〜３０ｍｍとする。土１３に対するセメント１４の含有量を３０〜１５０ｋｇ／ｍ３とし、土１３に対する木質細長片１５の含有量を体積比で０．１〜２０％とする。木材１７を粗砕機２１により破砕して、木質細長片１５が、その木質繊維に沿って細長く延びる形状となるようにする。【選択図】図１
2010065503.tif 000002
【特許請求の範囲】
【請求項１】
盛土など土構造物用の土と、セメントと、木材を原料としてそれぞれが細長く延びるよう形成された木質細長片とを含有したことを特徴とする改質土。
【請求項２】
上記木質細長片の平均的な寸法を、断面積が０．０１〜１０．０ｍｍ２、長さが１〜３０ｍｍとしたことを特徴とする請求項１に記載の改質土。
【請求項３】
上記土に対するセメントの含有量を３０〜１５０ｋｇ／ｍ３とし、上記土に対する上記木質細長片の含有量を体積比で０．１〜２０％としたことを特徴とする請求項１、もしくは２に記載の改質土。
【請求項４】
上記木材を粗砕機により破砕して、上記木質細長片が、その木質繊維に沿って細長く延びる形状となるようにしたことを特徴とする請求項１から３のうちいずれか１つに記載の改質土。
【発明の詳細な説明】
【技術分野】
【０００１】
本発明は、盛土などの土構造物に廃材などを原料とする木質細長片を含有させ、廃材の利用を可能にすると共に、上記土構造物の強度や靱性を向上させるようにした改質土に関するものである。
【背景技術】
【０００２】
改質土には、従来、下記特許文献１に示されるものがある。この公報のものによれば、改質土は緑化基盤材であって、土と、セメントと、廃材を原料とした粉砕木質チップとを含有しており、この木質チップは、１０〜７０ｍｍの木質塊状体とされている。
【０００３】
そして、上記緑化基盤材を用いて緑化基盤が形成され、これが植生に供されるようになっている。
【特許文献１】特開２００７−３２５５２７号公報
【発明の開示】
【発明が解決しようとする課題】
【０００４】
ところで、上記緑化基盤は、植生を可能にする上で、保水性や通気性が要求されるものであって、大きい強度や靱性が要求されるものではない。このため、耐震向上を図る上で、大きい強度や靱性が要求される盛土や橋台基礎への埋め戻し土など土構造物の形成に、上記緑化基盤材を用いたとすると、この土構造物には強度や靱性が大きく不足するおそれが生じて好ましくない。
【課題を解決するための手段】
【０００５】
本発明は、上記のような事情に注目してなされたもので、本発明の目的は、土構造物の強度や靱性を十分に向上させることができる改質土を提供することである。
【０００６】
請求項１の発明は、盛土４など土構造物５用の土１３と、セメント１４と、木材１７を原料としてそれぞれが細長く延びるよう形成された木質細長片１５とを含有したことを特徴とする改質土である。
【０００７】
請求項２の発明は、上記木質細長片１５の平均的な寸法を、断面積Ｓが０．０１〜１０．０ｍｍ２、長さＬが１〜３０ｍｍとしたことを特徴とする請求項１に記載の改質土である。
【０００８】
請求項３の発明は、上記土１３に対するセメント１４の含有量を３０〜１５０ｋｇ／ｍ３とし、上記土１３に対する上記木質細長片１５の含有量を体積比で０．１〜２０％としたことを特徴とする請求項１、もしくは２に記載の改質土である。
【０００９】
請求項４の発明は、上記木材１７を粗砕機２１により破砕して、上記木質細長片１５が、その木質繊維に沿って細長く延びる形状となるようにしたことを特徴とする請求項１から３のうちいずれか１つに記載の改質土である。
【００１０】
なお、この項において、上記各用語に付記した符号や図面番号は、本発明の技術的範囲を後述の「実施例」の項や図面の内容に限定解釈するものではない。
【発明の効果】
【００１１】
本発明による効果は、次の如くである。
【００１２】
請求項１の発明は、盛土など土構造物用の土と、セメントと、木材を原料としてそれぞれが細長く延びるよう形成された木質細長片とを含有している。
【００１３】
このため、上記改質土を盛土など土構造物の形成に用いれば、廃材とされる木材が上記改質土における木質細長片の原料として有効利用可能とされる。
【００１４】
そして、上記木質細長片は細長形状であるために、木質塊状体や木質粉粒体に比べ、土とセメントとの混合物の各粒子同士を、より強固に結合させる点で優れている。また、上記したように木質細長片は細長形状であるために、可撓性や多少の弾性を有している。このため、この木質細長片を含有する改質土を土構造物の形成に用いれば、この土構造物の強度、靱性を十分に向上させることができる。
【００１５】
請求項２の発明は、上記木質細長片の平均的な寸法を、断面積が０．０１〜１０．０ｍｍ２、長さが１〜３０ｍｍとしている。
【００１６】
ここで、上記木質細長片の断面積が０．０１ｍｍ２未満であると、この木質細長片の強度が不足しがちとなり、断面積が１０．０ｍｍ２を越えると、この木質細長片の可撓性、弾性が不足しがちとなって脆性が増し、外力によって折れ易くなる。また、上記木質細長片の長さが１ｍｍ未満であると、土とセメントとの混合物の各粒子同士を結合させる機能が不十分になり、長さが３０ｍｍを越えると、上記破砕による形成がし難くなる。そこで、上記断面積と長さとをそれぞれ上記範囲としたのである。
【００１７】
請求項３の発明は、上記土に対するセメントの含有量を３０〜１５０ｋｇ／ｍ３とし、上記土に対する上記木質細長片の含有量を体積比で０．１〜２０％としている。
【００１８】
ここで、上記セメントの含有量が３０ｋｇ／ｍ３未満であると、土構造物の強度が不足しがちとなり、上記セメントの含有量が１５０ｋｇ／ｍ３を越えると、土構造物の形成が高価となる。また、上記木質細長片の含有量が０．１％未満であると、廃材である木材の利用が不十分になり、上記木質細長片の含有量が２０％を越えると、土構造物の強度が不足しがちとなる。そこで、上記土に対するセメントと木質細長片との各含有量をそれぞれ上記範囲としたのである。
【００１９】
請求項４の発明は、上記木材を粗砕機により破砕して、上記木質細長片が、その木質繊維に沿って細長く延びる形状となるようにしている。
【００２０】
このため、上記改質土における木質細長片の木質繊維が有効利用される。よって、この改質土を用いて形成される土構造物の強度や靱性はより確実に向上する。
【発明を実施するための最良の形態】
【００２１】
本発明の改質土に関し、土構造物の強度や靱性を十分に向上させることができる改質土を提供する、という目的を実現するため、本発明を実施するための最良の形態は、改質土が、盛土など土構造物用の土と、セメントと、木材を原料としてそれぞれが細長く延びるよう形成された木質細長片とを含有する、というものである。
【実施例】
【００２２】
本発明をより詳細に説明するために、その実施例を添付の図に従って説明する。
【００２３】
図１において、符号１は傾斜地盤であり、２は上記傾斜地盤１の下部に連なる水平地盤である。この水平地盤２上にコンクリート製の壁体３が立設され、上記傾斜地盤１と壁体３との間に拡幅盛土４が施工され、これが土構造物５とされている。また、上記傾斜地盤１と盛土４との各上面は面一とされて、アスファルトなどの舗装材６が敷設されている。上記土構造物５は耐震性の向上を図る上で、改質土１１が用いられており、これにより、土構造物５の強度や靱性が向上させられている。
【００２４】
上記改質土１１は、土１３と、セメント１４と、木質繊維に沿って細長く延びた形状の木質細長片１５とを含有し、これら１３〜１５を水分と共に混練機１６により混練することにより上記改質土１１が形成される。
【００２５】
上記土１３は、現地ので発生土、客土のいずれであってもよい。また、上記セメント１４はＪＩＳセメントを用いればよい。上記木質細長片１５の材料としては、廃材である木材１７が用いられ、これには、間伐材１８や建築廃材が挙げられる。また、木材１７は主に檜、杉、松である。
【００２６】
上記木材１７は、一旦、ある大きさの木質塊状片１９となるよう切断や破砕される。そして、この木質塊状片１９がカッターミルなどの粗砕機２１によって、粗く破砕され、所定粗さの上記木質細長片１５が形成される。上記粗砕機２１により木質塊状片１９を破砕する過程において、上記所定粗さを越えているものは、篩装置２２により上記粗砕機２１に戻されて再度破砕される。
【００２７】
上記粗砕機２１のカッター刃２４の回転速度は、木質塊状片１９を粉粒状に粉砕する速さよりも遅くされている。このため、上記木質塊状片１９の木質繊維が短く破断させられることは、この木質繊維が有する強度によって抑制される。この結果、上記のように木質塊状片１９を破砕することにより形成される木質細長片１５は、平均的に、その木質繊維に沿って細長く延びる形状とされる。なお、この木質細長片１５の延びる方向は、その木質繊維の延びる方向と完全に一致している必要はないが、木質繊維にできるだけ沿っていることが好ましい。
【００２８】
上記木質細長片１５の所定粗さとは、その平均的な寸法として、断面積Ｓが０．０１〜１０．０ｍｍ２、長さＬが１〜３０ｍｍに相当するものである。
【００２９】
上記土１３に対するセメント１４の含有量は３０〜１５０ｋｇ／ｍ３とされている。また、土１３に対する上記木質細長片１５の含有量は体積比で、０．１〜２０％とされている。
【００３０】
なお、以上は図示の例によるが、上記改質土１１は、道路や崖などの盛土４や法面に用いてもよく、橋台基礎への埋め戻し土９に用いてもよく、また、産業廃棄物、一般廃棄物を含む各種廃棄物の廃棄処分場としての埋立地の堤防に用いてもよい。また、上記粗砕機２１は、ハンマークラッシャーなどの回転衝撃式粗砕機や、２つのロールを互いに逆回転させ、これら両ロールの間に上記木質塊状片１９を挟み付けて圧砕することにより破砕する直圧式粗砕機であってもよい。
【００３１】
上記構成によれば、盛土４など土構造物５用の土１３と、セメント１４と、木材１７を原料としてそれぞれが細長く延びるよう形成された形状の木質細長片１５とを含有している。
【００３２】
このため、上記改質土１１を盛土４など土構造物５の形成に用いれば、廃材とされる木材１７が上記改質土１１における木質細長片１５の原料として有効利用可能とされる。
【００３３】
そして、上記木質細長片１５は細長形状であるために、木質塊状体や木質粉粒体に比べ、土１３とセメント１４との混合物の各粒子同士を、より強固に結合させる点で優れている。また、上記したように木質細長片１５は細長形状であるために、可撓性や多少の弾性を有している。このため、この木質細長片１５を含有する改質土１１を土構造物５の形成に用いれば、この土構造物５の強度、靱性を十分に向上させることができる。
【００３４】
また、前記したように、木質細長片１５の平均的な寸法を、断面積Ｓが０．０１〜１０．０ｍｍ２、長さＬが１〜３０ｍｍとしている。
【００３５】
ここで、上記木質細長片１５の断面積Ｓが０．０１ｍｍ２未満であると、この木質細長片１５の強度が不足しがちとなり、断面積Ｓが１０．０ｍｍ２を越えると、この木質細長片１５の可撓性、弾性が不足しがちとなって脆性が増し、外力によって折れ易くなる。また、上記木質細長片１５の長さＬが１ｍｍ未満であると、土１３とセメント１４との混合物の各粒子同士を結合させる機能が不十分になり、長さＬが３０ｍｍを越えると、上記粗砕機２１によっての破砕による形成がし難くなる。そこで、上記断面積Ｓと長さＬとをそれぞれ上記範囲としている。
【００３６】
また、前記したように、土１３に対するセメント１４の含有量を３０〜１５０ｋｇ／ｍ３とし、上記土１３に対する上記木質細長片１５の含有量を体積比で０．１〜２０％としている。
【００３７】
ここで、上記セメント１４の含有量が３０ｋｇ／ｍ３未満であると、土構造物５の強度が不足しがちとなり、上記セメント１４の含有量が１５０ｋｇ／ｍ３を越えると、土構造物５の形成が高価となる。また、上記木質細長片１５の含有量が０．１％未満であると、廃材である木材１７の利用が不十分になり、上記木質細長片１５の含有量が２０％を越えると、土構造物５の強度が不足しがちとなる。そこで、上記土１３に対するセメント１４と木質細長片１５との各含有量をそれぞれ上記範囲としている。
【００３８】
また、前記したように、木材１７を原料とした木質塊状片１９を粗砕機２１により破砕して、上記木質細長片１５が、その木質繊維に沿って細長く延びる形状となるようにしている。
【００３９】
このため、上記改質土１１における木質細長片１５の木質繊維が有効利用される。よって、この改質土１１を用いて形成される土構造物５の強度や靱性はより確実に向上する。
【図面の簡単な説明】
【００４０】
【図１】土構造物と、その土構造物用の改質土を形成する際のフローシート図である。
【符号の説明】
【００４１】
４    盛土
５    土構造物
１１  改質土
１３  土
１４  セメント
１５  木質細長片
１７  木材
１９  木質塊状片
２１  粗砕機
２４  カッター刃
Ｓ    断面積
Ｌ    長さ
【図１】
2010065503.tif 000003